(57)【要約】【課題】複雑な電磁流動制御装置を用いることなく、欠陥が少ない高品質のスラブを製造することができ、しかも広幅のスラブを含む多様な鋳造幅のスラブの製造に適用できる鋼の連続鋳造方法を提供する。【解決手段】鋳型外側に、鋳型長辺部を挟んで対向し且つ鋳型上下方向においてメニスカス近傍に位置する１対の磁極を備えた連続鋳造機を用い、磁極に交流磁界を印加して溶鋼に水平方向の旋回撹拌を与えつつ、鋼の連続鋳造を行う方法であり、溶鋼吐出孔の水平方向から下向きの溶鋼吐出角度が１５〜４５°の浸漬ノズルを用い、スループットを２〜６Ton／minとし、スラブの鋳造幅Ｗ（mm）に応じて、磁極に印加する交流磁界の強度Ａ（Gauss）を、370×Ｌｎ（Ｗ）−2500≦Ａ≦370×Ｌｎ（Ｗ）−2050  の範囲に制御する。【選択図】図１
2014213327.tif 000002
【特許請求の範囲】
【請求項１】
鋳型外側に、鋳型長辺部を挟んで対向する１対の磁極を備えるとともに、該磁極が鋳型上下方向においてメニスカス近傍に位置する連続鋳造機を用い、前記１対の磁極に交流磁界を印加して、溶鋼に水平方向の旋回撹拌を与えつつ、鋼の連続鋳造を行う方法であって、
溶鋼吐出孔の水平方向から下向きの溶鋼吐出角度が１５°以上４５°以下の浸漬ノズルを用い、該浸漬ノズルから注入される単位時間当たりの溶鋼量を２．０Ｔｏｎ／ｍｉｎ以上６．０Ｔｏｎ／ｍｉｎ以下とし、スラブの鋳造幅Ｗ（ｍｍ）に応じて、前記磁極に印加する交流磁界の強度Ａ（Gauss）を下記（1）式の範囲に制御することを特徴とする鋼の連続鋳造方法。
３７０×Ｌｎ（Ｗ）−２５００≦Ａ≦３７０×Ｌｎ（Ｗ）−２０５０    …（1）
【請求項２】
メニスカス溶鋼流速が０．３０ｍ／ｓ以下であることを特徴とする請求項１に記載の鋼の連続鋳造方法。
【請求項３】
浸漬ノズルの浸漬深さ（但し、メニスカスから溶鋼吐出孔上端までの距離）が１００〜３００ｍｍであることを特徴とする請求項１又は２に記載の鋼の連続鋳造方法。
【請求項４】
スラブの鋳造厚さが２２０〜３００ｍｍであることを特徴とする請求項１〜３のいずれかに記載の鋼の連続鋳造方法。
【発明の詳細な説明】
【技術分野】
【０００１】
本発明は、鋳型内に交流磁界を印加することで溶鋼に水平方向の旋回撹拌を与えつつ、溶鋼を鋳造してスラブを製造する連続鋳造方法に関する。
【背景技術】
【０００２】
近年、自動車用鋼板、缶用鋼板などの高級鋼製品の品質要求が厳格化しており、このため、スラブ段階（連続鋳造段階）からの高品質化が要望されている。スラブに要求される品質の１つとして、スラブ表層の介在物量が少ないことが挙げられる。スラブ表層に捕捉される介在物には、下記（1）〜（3）などがある。これらはいずれも製品段階で表面欠陥となるため、スラブ表層に捕捉される量を少なくすることが重要である。
（1）アルミニウムなどによる溶鋼の脱酸工程で生成し、溶鋼中に懸濁している脱酸生成物
（2）タンディッシュや浸漬ノズルで溶鋼内に吹き込まれるＡｒガス気泡
（3）鋳型内溶鋼湯面上に散布したモールドパウダーが溶鋼中に巻き込まれて懸濁したもの
【０００３】
従来、溶鋼中の非金属介在物、モールドフラックス、気泡が凝固シェルに捕捉され、製品欠陥となることを防止するために、鋳型内で溶鋼流に磁界を印加し、磁界による電磁気力を利用して溶鋼の流動を制御することが行われており、この技術に関して数多くの提案がなされている。
例えば、特許文献１には、静磁場により溶鋼流速を制動する技術が開示されている。この方法は、浸漬ノズルの吐出孔から吐出された溶鋼流を直流磁界で制動することで、溶鋼流に随伴する非金属介在物やモールドフラックスが凝固シェルに捕捉されないようにするものである。
【０００４】
また、特許文献２には、鋳型長辺側のメニスカス近傍外側に水平な一方向の強制溶鋼流を発生させる電磁撹拌装置を取り付け、湯面を活性化しつつ鋳造する方法が開示されている。この方法は、メニスカス近傍に強制旋回撹拌を与えることで、凝固シェルに捕捉される気泡や非金属介在物を洗浄し、捕捉されないようにするものである。
また、特許文献３には、鋳型長辺部を挟んで対向する１対の上部磁極と１対の下部磁極に各々印加される直流磁界により溶鋼流を制動するとともに、上部磁極に交流磁界を重畳して印加する方法が開示されている。この方法は、直流磁界による溶鋼流の制動を行うとともに、交流磁界による溶鋼の撹拌により、凝固シェル界面での非金属介在物などの洗浄効果を得ようとするものである。
【先行技術文献】
【特許文献】
【０００５】
【特許文献１】特許第２７２６０９６号公報
【特許文献２】特開平２−３７９４６号公報
【特許文献３】特許第４５６９７１５号公報
【発明の概要】
【発明が解決しようとする課題】
【０００６】
しかしながら、上記従来技術には以下のような問題がある。
まず、特許文献１については、近年の自動車外板用鋼板などの品質厳格化に伴い、これまで問題にならなかった微小な気泡や非金属介在物に起因する結果が問題視されるようになりつつあり、特許文献１のような連続鋳造方法では、そのような厳しい品質要求に十分対応できない。特に、合金化溶融亜鉛めっき鋼板は、溶融めっき後、加熱して母材鋼板の鉄成分を亜鉛めっき層に拡散させるものであり、母材鋼板の表層性状が合金化溶融亜鉛めっき層の品質に大きく影響する。すなわち、母材鋼板の表層に欠陥があると、小さな欠陥であってもめっき層の厚みにむらが生じ、それが表面に筋状の欠陥として現れ、自動車外板などのような品質要求の厳しい用途には使用できなくなる。
【０００７】
また、特許文献２の方法については、この方法を用いることで微小な気泡や非金属介在物の洗浄効果が期待できるものの、当該文献においてはスラブ幅１２５０ｍｍの鋳造条件に関する実施例が開示されているだけである。近年、連続鋳造プロセスの生産性向上や客先ニーズの多様化に伴い、より広いスラブ幅での鋳造機会が増加しており、当該文献に示される方法だけでは、多様なスラブ幅に対して最適な磁場条件で操業することは困難である。
【０００８】
また、特許文献３では、上下２段の直流磁界と上部磁極からの交流磁界重畳を用い、多様な鋳造条件に応じた適切な磁場条件が開示されている。当該文献に開示されている技術を用いることでスラブ品質の向上が期待できるものの、電磁流動制御装置が複雑であり設備費が高くなるというデメリットもある。製鉄所の操業環境によっては、このような高価な電磁流動制御装置は投資額に見合わない場合がある。また、直流磁界と交流磁界の重畳により攪拌力と制動力が同時に付与されるため、介在物等を洗浄するのに必要な溶鋼流速が得られない場合もある。
【０００９】
したがって本発明の目的は、以上のような従来技術の課題を解決し、複雑な電磁流動制御装置を用いることなく、欠陥が少ない高品質のスラブを製造することができ、しかも広幅のスラブを含む多様な鋳造幅のスラブの製造に適用できる鋼の鋳造方法を提供することにある。
【課題を解決するための手段】
【００１０】
本発明者らは、上記課題を解決すべく検討を重ねた結果、鋳型内に交流磁界を印加して水平方向の旋回撹拌を与えて連続鋳造する方法において、浸漬ノズルからの溶鋼吐出角度と溶鋼注入量を特定の条件とした上で、スラブ鋳造幅に応じて磁場印加条件を最適化することにより、比較的安価な設備でスラブ鋳造幅に関わりなく欠陥の少ない高品質のスラブを製造できることを見出した。
本発明はこのような知見に基づきなされたもので、以下を要旨とするものである。
【００１１】
［1］鋳型外側に、鋳型長辺部を挟んで対向する１対の磁極を備えるとともに、該磁極が鋳型上下方向においてメニスカス近傍に位置する連続鋳造機を用い、前記１対の磁極に交流磁界を印加して、溶鋼に水平方向の旋回撹拌を与えつつ、鋼の連続鋳造を行う方法であって、
溶鋼吐出孔の水平方向から下向きの溶鋼吐出角度が１５°以上４５°以下の浸漬ノズルを用い、該浸漬ノズルから注入される単位時間当たりの溶鋼量を２．０Ｔｏｎ／ｍｉｎ以上６．０Ｔｏｎ／ｍｉｎ以下とし、スラブの鋳造幅Ｗ（ｍｍ）に応じて、前記磁極に印加する交流磁界の強度Ａ（Gauss）を下記（1）式の範囲に制御することを特徴とする鋼の連続鋳造方法。
３７０×Ｌｎ（Ｗ）−２５００≦Ａ≦３７０×Ｌｎ（Ｗ）−２０５０    …（1）
【００１２】
［2］上記［1］の連続鋳造方法において、メニスカス溶鋼流速が０．３０ｍ／ｓ以下であることを特徴とする鋼の連続鋳造方法。
［3］上記［1］又は［2］の連続鋳造方法において、浸漬ノズルの浸漬深さ（但し、メニスカスから溶鋼吐出孔上端までの距離）が１００〜３００ｍｍであることを特徴とする鋼の連続鋳造方法。
［4］上記［1］〜［3］のいずれかの連続鋳造方法において、スラブの鋳造厚さが２２０〜３００ｍｍであることを特徴とする鋼の連続鋳造方法。
【発明の効果】
【００１３】
本発明によれば、鋳型内に交流磁界を印加することで溶鋼に水平方向の旋回撹拌を与えつつ連続鋳造する方法において、浸漬ノズルからの溶鋼吐出角度と溶鋼注入量を特定の条件とした上で、スラブ鋳造幅に応じて磁場印加条件を最適化することにより、スラブ鋳造幅に関わりなく欠陥の少ない高品質のスラブを安定的に製造することができる。すなわち、複雑で高価な電磁流動制御装置を用いることなく、欠陥が少ない高品質のスラブを安定的に製造することができ、しかも広幅のスラブを含む多様な鋳造幅のスラブの製造に適用することができる。
【図面の簡単な説明】
【００１４】
【図１】本発明の実施に供される連続鋳造機の鋳型および浸漬ノズルの一実施形態を示す縦断面図
【図２】図１中のII-II線に沿う断面図
【図３】低融点合金装置を用いた実験及び実機鋳造試験におけるメニスカス溶鋼流速の測定位置を示す説明図
【図４】実施例の結果に基づくメニスカス溶鋼流速と製品欠陥指数との関係を示すグラフ
【図５】実施例の結果に基づく浸漬ノズルの浸漬深さと製品欠陥指数との関係を示すグラフ
【発明を実施するための形態】
【００１５】
本発明の鋼の連続鋳造方法は、鋳型外側に、鋳型長辺部を挟んで対向する１対の磁極を備えるとともに、該磁極が鋳型上下方向においてメニスカス近傍に位置する連続鋳造機を用い、前記１対の磁極に交流磁界を印加して、溶鋼に水平方向の旋回撹拌（旋回撹拌力）を与えつつ、鋼の連続鋳造を行う方法である。
図１及び図２は、本発明の実施に供される連続鋳造機の鋳型および浸漬ノズルの一実施形態を示すもので、図１は鋳型および浸漬ノズルの縦断面図、図２は図１中のII-II線に沿う断面図である。
【００１６】
図において、１は鋳型であり、この鋳型１は鋳型長辺部１０（鋳型側壁）と鋳型短辺部１１（鋳型側壁）とにより水平断面矩形状に構成されている。
２は浸漬ノズルであり、この浸漬ノズル２を通じて鋳型１の上方に設置されたタンディッシュ（図示せず）内の溶鋼を鋳型１内に注入する。この浸漬ノズル２は、筒状のノズル本体の下端に底部２１を有するとともに、この底部２１の直上の側壁部に、両鋳型短辺部１１と対向するように１対の溶鋼吐出孔２０が貫設されている。
【００１７】
溶鋼中のアルミナなどの非金属介在物が浸漬ノズル２の内壁面に付着・堆積してノズル閉塞を生じることを防止するため、浸漬ノズル２のノズル本体内部に設けられたガス流路（図示せず）にＡｒガスなどの不活性ガスが導入され、この不活性ガスがノズル内壁面からノズル内に吹き込まれる。
タンディッシュから浸漬ノズル２に流入した溶鋼は、浸漬ノズル２の１対の溶鋼吐出孔２０から鋳型１内に吐出される。吐出された溶鋼は、鋳型１内で冷却されて凝固シェル４を形成し、鋳型１の下方に連続的に引き抜かれ鋳片となる。鋳型１内のメニスカス５には、溶鋼の保温剤および凝固シェル４と鋳型１の潤滑剤として、モールドフラックスが添加される。
また、浸漬ノズル２の内壁面から吹き込まれた不活性ガスの気泡は、溶鋼吐出孔２０から溶鋼とともに鋳型１内に吐出される。
【００１８】
鋳型１の外側（鋳型側壁の背面）には、鋳型長辺部を挟んで対向する１対の磁極３が設けられ、これら磁極３は鋳型長辺部１０の幅方向において、その全幅に沿うように配置されている。
磁極３は、鋳型１の上下方向においてメニスカス近傍に位置する。具体的には、メニスカス５をカバーする位置（磁極３の上下幅内にメニスカス５が位置する）に配置される。
【００１９】
磁極３には交流磁界が印加されるので、交流磁界用磁極を備える。また、印加される交流磁界は交流移動磁界であり、任意の隣接するＮ個のコイルに３６０°／Ｎずつ位相をずらした交流電流を通電して得られる磁界のことで、一般には、高効率であるためＮ＝３（位相差１２０°）が用いられる。この交流移動磁界によって、溶鋼を水平方向に旋回（回転）撹拌する作用が得られ、これにより生じる溶鋼流によって、凝固シェル界面の非金属介在物や気泡を洗浄する効果が得られる。なお、本発明では磁極３に直流磁界を重畳印加しないため、介在物を洗浄するための溶鋼流速を確保し易い利点がある。
【００２０】
本発明者らは、上記のような１対の磁極に交流磁界を印加して、鋳型内の溶鋼に水平方向の旋回撹拌（旋回撹拌力）を与えつつ鋼の連続鋳造を行う方法について、種々の鋳造幅での鋳型内流動状況に関する調査を行った。すなわち、この方法における鋳型内の溶鋼流速分布を数値計算や実機１／４サイズの低融点合金（Ｂｉ、Ｐｂ、Ｓｎ、Ｃｄ合金：融点７０℃）装置による流速測定により調査したところ、スラブの鋳造幅に応じて最適な交流磁界の印加強度が存在することが判った。すなわち、スラブ鋳造幅との関係で交流磁界の印加強度が弱すぎると、気泡や非金属介在物の洗浄効果を十分に得ることができないことや、メニスカス近傍の温度バラツキに起因する凝固不均一によるスラブの割れを生じてしまう。一方、スラブ鋳造幅との関係で交流磁界の印加強度が強すぎると、表面流速が大きくなることによるモールドパウダーの削りこみが発生しやすく、また、強い旋回流速が凝固シェルの薄い部分に衝突し、凝固シェルを破ってしまうブレークアウト現象が生じる場合もある。
【００２１】
本発明者らは、スラブ鋳造幅に応じた交流磁界の印加強度の最適範囲を見出すべく、数値計算、低融点合金装置を用いた実験及び実機鋳造試験を繰り返し実施し、得られた結果について検討を行った。その結果、スラブの鋳造幅が大きくなるにつれて交流磁界の印加強度を大きくする必要があり、具体的には、印加する交流磁界の強度Ａ（Gauss）の最適範囲は、スラブの鋳造幅Ｗ（ｍｍ）をパラメータとして下記（1）式で整理できることが判った。
３７０×Ｌｎ（Ｗ）−２５００≦Ａ≦３７０×Ｌｎ（Ｗ）−２０５０    …（1）
【００２２】
また、本発明者らは、浸漬ノズルからの溶鋼吐出角度の影響について検討し、溶鋼吐出孔の水平方向から下向きの溶鋼吐出角度α（以下、単に「浸漬ノズルの下向きの溶鋼吐出角度」という場合がある）が１５°以上４５°以下であれば、上記（1）式に示した磁場条件において製品欠陥の少ないスラブが製造できることが判った。浸漬ノズルの下向きの溶鋼吐出角度が１５°よりも浅い場合、メニスカス表面の乱流度が増大しすぎてモールドパウダーの巻き込みを助長する。一方、浸漬ノズルの下向きの溶鋼吐出角度が４５°よりも深い場合、吐出流が鋳型深部に潜り込みやすくなって内部介在物起因の欠陥が増大する。
【００２３】
また、浸漬ノズルの溶鋼吐出孔から吐出される単位時間当たりの溶鋼量（以下、「スループット」という場合がある）も、重要な制御因子であることが判った。スループットが低い場合、溶鋼吐出孔からの吐出流速が小さくなりすぎ、逆にスループットが高い場合には吐出流速が大きくなりすぎ、いずれの場合も、鋳型内の溶鋼流の流速を適正化しにくくなるためである。種々の数値解析や実験調査の結果、スループットが２．０Ｔｏｎ／ｍｉｎ以上６．０Ｔｏｎ／ｍｉｎ以下であれば、上記（1）式に示した磁場条件を用いることで製品欠陥の少ないスラブが製造できることが判った。
【００２４】
以上の点から本発明の鋼の連続鋳造方法では、溶鋼吐出孔の水平方向から下向きの溶鋼吐出角度が１５°以上４５°以下の浸漬ノズルを用い、この浸漬ノズルから注入される単位時間当たりの溶鋼量を２．０Ｔｏｎ／ｍｉｎ以上６．０Ｔｏｎ／ｍｉｎ以下とし、スラブの鋳造幅Ｗ（ｍｍ）に応じて、磁極に印加する交流磁界の強度Ａ（Gauss）を下記（1）式の範囲に制御する。
３７０×Ｌｎ（Ｗ）−２５００≦Ａ≦３７０×Ｌｎ（Ｗ）−２０５０    …（1）
【００２５】
次に、本発明者らは、メニスカス溶鋼流速（溶鋼表面流速）の影響について検討した。数値解析によるシミュレーションと、低融点合金装置を用いた実験及び実機鋳造試験でのメニスカス流速測定を行い、メニスカス溶鋼流速と製品欠陥数との相関を調査した。なお、数値解析におけるメニスカス溶鋼流速は、溶鋼表面での溶鋼流速の空間平均値であり、３次元数値解析モデルで定義され、例えば、汎用流体解析プログラムFluent等により計算を行って求めることができる。また、低融点合金装置を用いた実験及び実機鋳造試験におけるメニスカス溶鋼流速は、図３に示すように、溶鋼表面の鋳型厚み方向中央位置と両長辺部内面近傍位置において、それぞれ短辺部近傍位置、鋳型幅Ｗｍの中央位置、１／４幅位置、３／４幅位置で溶鋼流速を実測し、それらの平均値を求めたものである。メニスカス流速測定は、浸漬棒による抗力測定など、操業状況に応じて適切なものを選択すればよい。また、流速測定位置についても、鋳型の長辺部方向及び短辺部方向で代表的な複数位置（偏りのない複数位置）を選定すればよく、必ずしも図３に示されるような各位置で測定する必要はない。
【００２６】
上記のような調査・検討の結果、上述した本発明の鋳造・磁場条件の下で、メニスカス溶鋼流速が０．３０ｍ／ｓ以下であれば、製品欠陥数がより少ないスラブを製造できることが判った。上述した本発明の鋳造・磁場条件の下で、メニスカス溶鋼流速が０．３０ｍ／ｓを超えると、欠陥個数がやや増加した（但し、製品としては合格レベルにある）。このときの欠陥についてＳＥＭ分析等により欠陥種を特定したところ、モールドパウダー起因の欠陥が増加していることが判った。メニスカス溶鋼流速が０．３０ｍ／ｓを超えることで、一部、モールドパウダーの削りこみが発生しているものと推測される。したがって、メニスカス溶鋼流速は０．３０ｍ／ｓ以下であることが好ましい。なお、メニスカス溶鋼流速が小さすぎると、溶鋼表面の温度が低下する領域が発生し、モールドフラックスの溶融不足や溶鋼の部分的凝固を助長するため操業が困難となる。このため、メニスカス溶鋼流速は０．０５ｍ／ｓ以上であることが好ましい。
なお、メニスカス溶鋼流速は交流磁界の強度と鋳造条件により制御することができる。
【００２７】
また、浸漬ノズルの浸漬深さ（但し、メニスカスから溶鋼吐出孔上端までの距離。以下同様）については、１００〜３００ｍｍとすることで、より製品欠陥数の少ないスラブを製造できることが判った。浸漬ノズルの浸漬深さが１００ｍｍよりも浅いと、メニスカス表面乱流度の増大によりモールドパウダーの削りこみを助長し、逆に３００ｍｍよりも深いと非金属介在物などの鋳型深部への潜り込みを助長する。したがって、浸漬ノズルの浸漬深さは１００〜３００ｍｍであることが好ましい。
【００２８】
さらに、スラブの鋳造厚さ（スラブ厚さ）は２２０〜３００ｍｍとすることが好ましいことが判った。浸漬ノズルの溶鋼吐出孔から吐出される溶鋼は気泡を随伴しており、スラブの鋳造厚さが小さすぎると、溶鋼吐出孔から吐出される溶鋼流が鋳型長辺部側の凝固シェルに近づき、凝固シェル界面に気泡が捕捉されやすくなる。特に、鋳造厚さが２２０ｍｍ未満では、製品欠陥個数がやや増大した。一方、鋳造厚さが３００ｍｍを超えると、熱延工程の生産性が低くなる難点がある。したがって、スラブの鋳造厚さ（スラブ厚さ）は２２０〜３００ｍｍであることが好ましい。
【実施例】
【００２９】
［実施例１］
図１及び図２に示すような連続鋳造機を用いて、約３００トンのアルミキルド溶鋼を連続鋳造した。浸漬ノズルからの吹き込み不活性ガスにはＡｒガスを使用し、このＡｒガスの吹き込み量は、ノズル閉塞が起こらないようにスライディングノズルの開度に応じて、８〜２０ＮＬ／ｍｉｎの範囲内で調整した。スラブの鋳造厚さを２５０ｍｍ、浸漬ノズルの浸漬深さを２００ｍｍとし、スラブの鋳造幅に応じて磁極に印加する交流磁界の強度を変化させた。また、浸漬ノズルの下向きの溶鋼吐出角は１０°〜５０°の範囲で、スループットは１〜７Ｔｏｎ／ｍｉｎの範囲で、それぞれ変化させた。鋳造されたスラブに対して熱間圧延、冷間圧延、合金化溶融亜鉛めっき処理を順次施し、この合金化溶融亜鉛めっき鋼板の表面欠陥をオンライン表面欠陥計で連続的に測定し、そのなかから欠陥外観及びＳＥＭ分析、ＩＣＰ分析等により製鋼性欠陥（フラックス性欠陥及び気泡性欠陥）を判別し、コイル長さ１００ｍ当たりの欠陥個数で評価した。その結果を鋳造条件とともに表１〜表４に示す。
【００３０】
【表１】
2014213327.tif 000003
【００３１】
【表２】
2014213327.tif 000004
【００３２】
【表３】
2014213327.tif 000005
【００３３】
【表４】
2014213327.tif 000006
【００３４】
表１〜表４によれば、本発明例の製品欠陥指数は０．２０〜０．３４個／１００ｍであり、本発明法により欠陥の少ない高品質のスラブを製造できることが判る。一方、比較例１〜１４は磁極に印加する交流磁界の強度が（1）式を満たさないため、製品欠陥指数は０．６１〜０．７４個／１００ｍと著しく高く、品質が悪い。また、比較例１５〜２２は、浸漬ノズルの下向きの溶鋼吐出角度が本発明の範囲外であり、製品欠陥指数は０．５８〜０．６７個／１００ｍと高い。また、比較例２３〜３０は、スループットが本発明の範囲外であり、この場合も製品欠陥指数は０．５９〜０．７２個／１００ｍと高く、高品質のスラブは得られていない。
【００３５】
［実施例２］
図１及び図２に示すような連続鋳造機を用いて、約３００トンのアルミキルド溶鋼を鋳造し、その際、メニスカス溶鋼流速を測定して、製品欠陥指数との関係を調査した。本実施例では、スラブの鋳造厚さを２５０ｍｍ、浸漬ノズルの下向きの溶鋼吐出角度を２５°、浸漬ノズルの浸漬深さを２００ｍｍとし、スラブの鋳造幅１４００ｍｍ及び１８００ｍｍに対して、それぞれスループットを２．４Ｔｏｎ／ｍｉｎ及び４．９Ｔｏｎ／ｍｉｎ、浸漬ノズルからの吹き込み不活性Ａｒガス量を１０ＮＬ／ｍｉｎ及び１６ＮＬ／ｍｉｎとした。磁極に印加する交流磁界の強度は、本発明の（1）式の範囲に制御した。実施例１と同様に、鋳造されたスラブに対して熱間圧延、冷間圧延、合金化溶融亜鉛めっき処理を順次施し、この合金化溶融亜鉛めっき鋼板の表面欠陥をオンライン表面欠陥計で連続的に測定し、そのなかから欠陥外観及びＳＥＭ分析、ＩＣＰ分析等により製鋼性欠陥（フラックス性欠陥および気泡性欠陥）を判別し、コイル長さ１００ｍあたりの欠陥個数で評価した。その結果を鋳造条件とともに表５に示す。なお、表５には表１の発明例１１を併せて記載した。
【００３６】
【表５】
2014213327.tif 000007
【００３７】
図４は、本実施例（表５）の結果に基づくメニスカス溶鋼流速と製品欠陥指数との関係を示したものである。これによれば、メニスカス溶鋼流速が０．３０ｍ／ｓを超えた場合には、若干の製品欠陥指数の増加が認められることから、メニスカス溶鋼流速を０．３０ｍ／ｓ以下にすることが好ましいことが判る。但し、メニスカス溶鋼流速が０．３０ｍ／ｓを超えている場合でも、本発明の鋳造・磁場条件を満たしていれば、製品欠陥指数は０．３８〜０．４２個／１００ｍ程度のため、製品としては十分合格のレベルにある。
なお、本発明の鋳造・磁場条件内において、スラブの鋳造幅・鋳造厚さ、磁極に印加する交流磁界の強度、浸漬ノズルの下向きの溶鋼吐出角度、スループット、浸漬ノズルの浸漬深さなどについて本実施例とは異なる種々の条件でスラブを製造し、メニスカス溶鋼流速の影響を調査したが、本実施例と同様の傾向の結果が得られることが確認できた。
【００３８】
［実施例３］
図１及び図２に示すような連続鋳造機を用いて、約３００トンのアルミキルド溶鋼を鋳造し、その際、浸漬ノズルの浸漬深さが製品欠陥指数に及ぼす影響を調査した。本実施例では、スラブの鋳造厚さを２５０ｍｍ、鋳造幅を１６００ｍｍ、浸漬ノズルの下向きの溶鋼吐出角度を２５°、磁極に印加する交流磁界の強度を４５０Gauss、スループットを４．３Ｔｏｎ／ｍｉｎ、浸漬ノズルからの吹き込み不活性Ａｒガス量を１２ＮＬ／ｍｉｎとした。浸漬ノズルの浸漬深さは８０〜３２０ｍｍの範囲で変化させた。実施例１と同様に、鋳造されたスラブに対して熱間圧延、冷間圧延、合金化溶融亜鉛めっき処理を順次施し、この合金化溶融亜鉛めっき鋼板の表面欠陥をオンライン表面欠陥計で連続的に測定し、そのなかから欠陥外観及びＳＥＭ分析、ＩＣＰ分析等により製鋼性欠陥（フラックス性欠陥および気泡性欠陥）を判別し、コイル長さ１００ｍあたりの欠陥個数で評価した。その結果を鋳造条件とともに表６に示す。なお、表６には表２の発明例１７を併せて記載した。
【００３９】
【表６】
2014213327.tif 000008
【００４０】
図５は、本実施例（表６）の結果に基づく浸漬ノズルの浸漬深さと製品欠陥指数との関係を示したものである。これによれば、浸漬ノズルの浸漬深さが１００〜３００ｍｍの範囲において、製品欠陥指数が０．２０〜０．３２個／１００ｍと低位になっていることが判る。なお、浸漬ノズルの浸漬深さが１００ｍｍ未満若しくは３００ｍｍ超であっても、本発明の鋳造・磁場条件を満たしていれば、製品欠陥指数は０．３６〜０．４０個／１００ｍ程度であり、製品としては十分合格のレベルにある。
なお、本発明の鋳造・磁場条件内において、スラブの鋳造幅・鋳造厚さ、磁極に印加する交流磁界の強度、浸漬ノズルの下向きの溶鋼吐出角度、スループット、メニスカス溶鋼流速などについて本実施例とは異なる種々の条件でスラブを製造し、浸漬ノズルの浸漬深さの影響を調査したが、本実施例と同様の傾向の結果が得られることが確認できた。
【００４１】
［実施例４］
図１及び図２に示すような連続鋳造機を用いて、約３００トンのアルミキルド溶鋼を鋳造し、その際、スラブの鋳造厚さが製品欠陥指数に及ぼす影響を調査した。本実施例では、スラブの鋳造幅を２０００ｍｍ、浸漬ノズルの下向きの溶鋼吐出角度を１５°、浸漬ノズルの浸漬深さを２００ｍｍ、磁極に印加する交流磁界の強度を５４０Gauss、スループットを４．７Ｔｏｎ／ｍｉｎ、浸漬ノズルからの吹き込み不活性Ａｒガス量を１４ＮＬ／ｍｉｎとした。スラブの鋳造厚さは２００〜３２０ｍｍの範囲で変化させた。実施例１と同様に、鋳造されたスラブに対して熱間圧延、冷間圧延、合金化溶融亜鉛めっき処理を順次施し、この合金化溶融亜鉛めっき鋼板の表面欠陥をオンライン表面欠陥計で連続的に測定し、そのなかから欠陥外観及びＳＥＭ分析、ＩＣＰ分析等により製鋼性欠陥（フラックス性欠陥および気泡性欠陥）を判別し、コイル長さ１００ｍあたりの欠陥個数で評価した。その結果を鋳造条件とともに表７に示す。なお、表７には表２の発明例２７を併せて記載した。
【００４２】
【表７】
2014213327.tif 000009
【００４３】
表７によれば、スラブの鋳造厚さ２２０ｍｍ以上において、製品欠陥指数は０．２１〜０．３２個／１００ｍと良好である。また、スラブの鋳造厚さ３２０ｍｍでは、製品欠陥指数は低位であったものの、熱延工程での生産性が低下した。鋳造厚さ２００ｍｍでは、製品欠陥指数は０．３９個／１００ｍと若干増加したものの、製品としては十分合格レベルである。
なお、本発明の鋳造・磁場条件内において、スラブの鋳造幅、磁極に印加する交流磁界の強度、浸漬ノズルの下向きの溶鋼吐出角度、スループット、メニスカス溶鋼流速、浸漬ノズルの浸漬深さなどについて本実施例とは異なる種々の条件でスラブを製造し、スラブの鋳造厚さの影響を調査したが、本実施例と同様の傾向の結果が得られることが確認できた。
以上のように、本発明の連続鋳造方法を適用することで、優れた品質のスラブを鋳造することができる。
【符号の説明】
【００４４】
１  鋳型
２  浸漬ノズル
３  磁極
４  凝固シェル
５  メニスカス
１０  鋳型長辺部
１１  鋳型短辺部
２０  溶鋼吐出孔
２１  底部
【図１】
2014213327.tif 000010
【図２】
2014213327.tif 000011
【図３】
2014213327.tif 000012
【図４】
2014213327.tif 000013
【図５】
2014213327.tif 000014